FR 3025789 A1 20160318 FR 1458592 A 20140912 AGRÉGATS DE NANOCRISTAUX DE ZÉOLITHES [0001] La présente invention concerne le domaine des zéolithes, particulièrement les zéolithes sous forme de cristaux de très petites tailles, plus particulièrement les zéolithes sous forme de cristaux de tailles nanométriques. La présente invention concerne également le procédé de préparation de telles zéolithes sous forme de cristaux de tailles nanométriques, ainsi que leur utilisation pour préparer des adsorbants zéolithiques par agglomération avec un liant. [0002] Le recours à des cristaux de zéolithe de très faibles dimensions, notamment nanométriques, a un fort intérêt lorsque d'excellentes propriétés de transfert sont recherchées. Il existe aujourd'hui principalement trois méthodes de synthèses pour obtenir des cristaux de faibles tailles, comme l'enseignent de nombreuses publications (voir par exemple T. Tago et T. Masuda, Zeolite Nanoctystals - Synthesis and Applications, chapitre 8, « Nanocrystals », Ed. INTECH, (2010), 326 pages, ou encore Vuong-Gia Thanh, mémoire de thèse « Synthesis and characterization of nanozeolites », décembre 2006, université de Laval, Québec). [0003] Ces trois méthodes de synthèses peuvent être résumées comme suit : 1) la synthèse en milieu très dilué et à basse température, la plupart du temps inférieure à la température ambiante ; ces techniques ont l'inconvénient d'être longues et peu économiques sur le plan industriel ; 2) la synthèse dans des espaces confinés tels que les pores de matrices carbonées, des gouttelettes de microémulsion, des hydrogels de polymères, et autres ; et 3) la synthèse avec des inhibiteurs de croissance, éventuellement en présence d'un solvant organique, introduits dans le mélange réactionnel après la phase de mûrissement et visant à limiter la croissance des cristaux ; ces procédés sont peu économiques en raison de durées de synthèse assez longues ; T. Tago et coll. (ibid.) proposent par exemple des tensioactifs non ioniques tels que des éthers dérivés de polyoxyéthylène ou des tensioactifs ioniques tels que le bromure de cétyltriméthyl- ammonium (CTAB), ou le bis(2-éthylhexyl)sulfosuccinate de sodium (AOT) qui entraînent des durées de synthèse assez longues, de l'ordre de plusieurs jours. [0004] La demande de brevet JP2009155187 enseigne quant à elle la synthèse d'une zéolithe colloïdale de type faujasite (FAU) de ratio Si02/A1203 compris entre 2 et 6, 35 présentant une bipopulation de particules de premier diamètre moyen compris entre 20 nm 3025789 -2- et 200 nm et de second diamètre moyen compris entre 20 nm et 800 nm, le rapport de ces diamètres moyens variant de 1 à 5, et la constante de réseau (UD) étant compris entre 24,60 Angstrôm et 24,90 Angstrôm. Le but recherché dans cette demande est l'obtention de cristaux très faiblement agglomérés. 5 [0005] Le brevet JP2008230886 présente la synthèse de particules de petites dimensions relativement uniformes par ensemencement avec une solution transparente de nuclei, c'est-à-dire de nuclei de très faibles tailles, obtenus après un temps très long de mûrissement, supérieur à 100 heures. Ce procédé paraît donc pour cette raison peu économique et difficilement envisageable sur le plan industriel. 10 [0006] La synthèse, la filtration et la manipulation de ce type de solides de dimensions nanométriques, sont toutefois difficiles, en raison non seulement des faibles dimensions desdits solides, mais aussi en raison de leur faible densité. [0007] Des tentatives pour rendre la manipulation de tels solides de tailles nanométriques moins difficile sont illustrées par exemple dans le document US2012100066 qui enseigne 15 un moyen de récupérer des nanocristaux de zéolithe par une centrifugation suivie d'une phase de mise en contact avec une solution qui permet l'agglomération des cristaux entre eux. [0008] Certains auteurs enseignent que de tels objets zéolithiques de faibles dimensions peuvent être agrégés sous forme de particules secondaires plus aisément manipulables et 20 qui conserveront des propriétés de transfert satisfaisantes. Ainsi par exemple, la demande de brevet US20120227584 propose des agrégats de nanocristaux de zéolithe FAU de diamètre moyen supérieur ou égal à 0,8 pm, le diamètre moyen des nanocristaux étant inférieur ou égal à 0,3 pm, et où au moins 80% des particules primaires (nanocristaux) sont agrégées. Ici encore, la synthèse, réalisée en milieu dilué, est longue, peu économique et 25 par conséquent difficilement envisageable sur le plan industriel. [0009] En outre, les objets zéolithiques doivent présenter une cristallinité importante, voire maximale, en termes de volume de Dubinin-Raduskevitch et de pureté de la phase cristalline obtenue par diffraction de rayons X (ou DRX). [0010] Il reste donc aujourd'hui un besoin pour un procédé économique, facilement 30 industrialisable, de synthèse d'agrégats de nanocristaux de zéolithe(s) présentant une cristallinité importante, voire maximale. [0011] Les inventeurs ont maintenant découvert qu'il est possible de préparer de tels nanocristaux de zéolithe(s), lesdits nanocristaux étant obtenus sous forme d'agrégats et donc facilement manipulables, la préparation étant simple, rapide, économique et donc facilement adaptable à l'échelon industriel. 3025789 -3- [0012] Ainsi, et selon un premier objet, la présente invention concerne un matériau zéolithique sous forme d'agrégats de nanocristaux de zéolithe(s) FAU présentant au moins les caractéristiques suivantes : - rapport atomique Si/AI compris entre 1 et 1,4, bornes incluses, 5 - surface externe comprise entre 20 m2.g-1 et 80 M2.g-1, de préférence entre 30 M2.g-1 et 80 M2.g-1, - diamètre moyen en nombre des nanocristaux compris entre 50 nm et 500 nm, de préférence entre 50 nm et 400 nm, de préférence encore entre 100 nm et 400 nm, plus préférentiellement entre 100 nm et 300 nm, bornes incluses, et 10 - taille moyenne en nombre des agrégats comprise entre 0,2 pm et 10 pm, de préférence entre 0,3 pm et 10 pm, de préférence encore entre 0,5 pm et 8 pm. [0013] Selon un mode de réalisation préféré, les nanocristaux de zéolithe(s) selon la présente invention sont des nanocristaux de zéolithe(s) de type FAU, et notamment de zéolithe(s) choisie(s) parmi les zéolithes X, MSX et LSX. Par zéolithe MSX (Medium Silica 15 X), on entend une zéolithe de type FAU présentant un ratio atomique Si/AI compris entre environ 1,05 et environ 1,15, bornes incluses. Par zéolithe LSX (Low Silica X), on entend une zéolithe de type FAU présentant un ratio atomique Si/AI égal à environ 1. On préfère tout particulièrement les zéolithes de type FAU X. [0014] Les caractéristiques citées ci-dessus confèrent au matériau zéolithique sous 20 forme de nanocristaux de zéolithe(s) agrégés selon la présente invention, des propriétés améliorées et tout à fait surprenantes et intéressantes, par rapport aux matériaux zéolithiques connus de l'art antérieur. En particulier, ces agrégats de nanocristaux zéolithiques présentent une mésoporosité intercristalline tout à fait intéressante pour encore améliorer les propriétés de transfert dans les applications où de telles propriétés 25 sont recherchées. [0015] La taille des agrégats de nanocristaux de zéolithe(s) selon la présente invention est exprimée par leur diamètre moyen en nombre par observation au microscope électronique à balayage (MEB), comme indiqué plus loin. [0016] La taille des nanocristaux de zéolithe(s) formant les agrégats selon la présente 30 invention est également exprimée par leur diamètre moyen en nombre par observation au microscope électronique à balayage (MEB), comme indiqué plus loin. L'invention présente également l'avantage de permettre d'ajuster et de régler à la fois la taille des nanocristaux et la taille des agrégats, notamment en fonction des conditions de synthèse explicitées ci-après, et en particulier en fonction de l'agent de nucléation et de l'agent de contrôle. 3025789 - 4 - [0017] Dans la présente invention, la surface externe est mesurée à partir de l'isotherme d'adsorption d'azote par la méthode du t-plot décrite plus loin en appliquant l'équation de Harkins et Jura. [0018] Les agrégats de nanocristaux de zéolithe(s) selon l'invention sont des solides comportant un réseau microporeux relié à un réseau de mésopores intercristallins, et permettent ainsi de concilier les propriétés d'accessibilité aux sites actifs des zéolithes et celles de cristallinité et de microporosité desdites zéolithes. Ainsi les nanocristaux de zéolithe(s) de la présente invention présentent des propriétés inattendues et ouvrent de nouvelles perspectives quant à leurs domaines d'applications industrielles. 10 [0019] En outre les agrégats de nanocristaux de zéolithe(s) de la présente invention peuvent être soumis à un ou plusieurs échanges cationiques (par exemple avec des sel(s) de métaux alcalins ou alcalino-terreux), selon des techniques d'échanges ioniques bien connues de l'homme du métier et couramment réalisées sur des matériaux zéolithiques. On préfère ainsi les agrégats de nanocristaux de zéolithe(s) de la présente invention ou 15 les sites échangeables des zéolithes sont occupés par des ions choisis parmi hydronium, lithium, sodium, potassium, calcium, baryum, et autres, de préférence encore parmi les ions lithium, sodium, potassium, calcium, et baryum. [0020] Selon un deuxième aspect, la présente invention concerne le procédé de préparation des agrégats de nanocristaux de zéolithe(s) telles qu'ils viennent d'être 20 décrits. Le procédé de l'invention présente notamment les avantages d'être de mise en oeuvre aisée, facilement transposable à l'échelle industrielle, et ceci notamment en raison des rendements matières de synthèse élevés, de la robustesse du procédé et de sa rapidité. [0021] Plus particulièrement, le procédé de synthèse desdits agrégats de nanocristaux 25 de zéolithe(s) selon l'invention met en oeuvre à la fois un agent de contrôle et une étape d'ensemencement avec un agent de nucléation, tel que gel, cristal, particule minérale, et autres, comme explicité plus loin dans la description de la présente invention. [0022] Par « agent de contrôle », on entend un composé chimique permettant de contrôler la croissance cristalline des cristaux de zéolithe(s), tout en permettant d'obtenir 30 une cristallinité optimale. Les agents de contrôle qui peuvent être mis en oeuvre dans le procédé de la présente invention sont avantageusement choisis parmi les tensio-actifs, les agents structurants, les inhibiteurs de croissance de cristaux, les agents dispersants, et autres composés chimiques couramment utilisés dans la synthèse de matériaux zéolithiques. 3025789 -5- [0023] Selon un aspect préféré, les agents de contrôle qui peuvent être mis en oeuvre dans le procédé de la présente invention comportent au moins un atome de silicium, de préférence encore sont choisis parmi les composés organo-silylés, mieux encore parmi les organo-silanes. Selon un autre aspect préféré, les agents de contrôle sont des 5 composés comportant au moins un atome d'azote, et de préférence encore au moins une fonction amine, et de préférence encore au moins une fonction ammonium. Parmi les agents de contrôle tout à fait préférés, on peut citer les organo-silanes fonctionnalisés par au moins une fonction amine et/ou ammonium. [0024] Plus précisément, le procédé de préparation des agrégats de nanocristaux de io zéolithe(s) selon l'invention comprend au moins les étapes suivantes : a) préparation d'un gel dit de croissance, par mélange d'une source de silice avec une source d'alumine, à une température comprise entre 0°C et 60°C, b) ajout au gel de croissance de l'étape a) d'un agent de nucléation, à une température comprise entre 0°C et 60°C, 15 c) ajout dans le milieu réactionnel d'au moins un agent de contrôle, d) réaction de cristallisation par augmentation de la température, e) filtration et lavage des cristaux de zéolithe obtenue, et f) séchage et calcination. [0025] Il doit être compris que l'étape c) d'ajout d'agent(s) de contrôle peut être opérée 20 en même temps que les étapes a) et/ou b) ou encore avant et/ou après les étapes a) et/ou b). Dans tous les cas, on préfère que l'agent de contrôle soit présent dans le milieu réactionnel avant l'étape d) de cristallisation. On préfère cependant ajouter l'agent de contrôle après l'étape b). En outre, un temps de latence (temps de repos, avec ou sans agitation) peut être prévu entre les étapes a), b), c) et d). 25 [0026] Selon un aspect préféré, le gel de croissance comprend un mélange homogène d'une source de silice (par exemple du silicate de sodium), une source d'alumine (par exemple alumine trihydratée), une base minérale forte, telle que par exemple l'hydroxyde de sodium, de potassium, ou de calcium pour ne citer que les principales et les plus communément utilisées, et de l'eau. 30 [0027] Le procédé de la présente invention se caractérise par l'utilisation de la technique d'ensemencement (étape b)) avec au moins un agent de nucléation bien connu de l'homme de métier, par exemple choisi parmi un gel de nucléation, un cristal, par exemple un cristal de zéolithe, une particule minérale de toute nature, par exemple une argile telle que par exemple et de manière non limitative kaolin, méta-kaolin, ou autre, et autres, ainsi 35 que leurs mélanges. 3025789 -6- [0028] Selon un aspect préféré, l'agent de nucléation est un gel de nucléation et de préférence encore, ledit gel de nucléation comprend un mélange homogène d'une source de silice (par exemple du silicate de sodium), une source d'alumine (par exemple alumine trihydratée), une base minérale forte, telle que par exemple l'hydroxyde de sodium, de 5 potassium, ou de calcium pour ne citer que les principales et les plus communément utilisées, et de l'eau. [0029] L'homogénéité du mélange peut être obtenue selon tout procédé bien connu de l'homme du métier, et par exemple et à titre non limitatif à l'aide d'un agitateur à pales, d'un mixeur, ou encore à l'aide d'un mélangeur de type vis d'Archimède comme décrit 10 dans le brevet EP0818418. [0030] À titre d'exemple non limitatif, dans un réacteur de 3 litres, avec une vis d'Archimède dont la rotation est fixée à 300 tr.min-1, une homogénéité satisfaisante est obtenue entre quelques minutes et quelques dizaines de minutes, généralement entre 20 minutes et 30 minutes. 15 [0031] Le mélange est préparé généralement à des températures comprises entre 0°C et 60°C, de préférence entre 10°C et 40°C, et pour des raisons pratiques et économiques, le mélange est préparé de manière encore préférée à température ambiante, par exemple à 25°C. La période d'homogénéisation est alors généralement inférieure à 2 heures. [0032] Comme indiqué précédemment, le procédé de la présente invention se 20 caractérise notamment par l'addition au gel de croissance ainsi obtenu, d'un agent de nucléation, et de préférence d'un gel de nucléation selon le concept défini par exemple dans le brevet US3947482. La quantité ajoutée d'agent de nucléation peut varier dans de grandes proportions, et la quantité de gel de nucléation ajoutée peut généralement être comprise entre 0,1% et 20%, de préférence entre 0,5% et 15% en poids, de préférence 25 encore entre 1% et 10% en poids, bornes incluses, par rapport au poids du gel de croissance. [0033] Lorsque l'agent de nucléation est un cristal de zéolithe, il s'agit de préférence d'un cristal de zéolithe de même nature que la zéolithe que l'on souhaite synthétiser. Le diamètre moyen en nombre du cristal d'ensemencement (cristal de zéolithe) peut varier 30 dans de grandes proportions, et par exemple est compris typiquement entre 0,1 pm et 10 pm, de préférence entre 0,1 pm et 5 pm, de préférence encore entre 0,1 pm et 1 pm. Selon un mode de réalisation préféré, le cristal d'ensemencement (cristal de zéolithe) est introduit sous forme de suspension aqueuse. La quantité de cristaux d'ensemencement introduite peut également varier dans de grandes proportions et est généralement 3025789 -7- comprise entre typiquement 0,1% et 10% en poids par rapport au poids total de gel de croissance. [0034] Le procédé selon la présente invention se caractérise également par une étape d'addition dans le mélange [gel de croissance/agent de nucléation] obtenu à l'étape b) 5 d'au moins un agent de contrôle tel que défini précédemment. [0035] Selon un mode de réalisation préféré, l'agent de contrôle est avantageusement choisi parmi les organosilanes et plus préférentiellement parmi le N-phénylaminopropyltriméthoxysilane (PHAPTMS, plus connu sous le nom commercial SIP), l'aminopropyltriméthoxysilane (APTMS), l'isobutyltriéthoxysilane (IBTES), l'octadécyltriméthoxysilane 10 (ODTMS), le chlorure de [3-(triméthoxysilyl)propyl]octadecyldiméthylammonium, le chlorure de [3-(triméthoxysilyl)propyl]hexadécyldiméthylammonium, le chlorure de [3-(triméthoxysilyl)propyl]dodécyldiméthylammonium, le chlorure de [3-(triméthoxysilyI)- propyl]octylammonium, la N-[3-(triméthoxysilyl)propyl]aniline, le 342-(2-aminoéthylamino)- éthylamino]propyltriméthoxysilane, la N43-(triméthoxysilyl)propy1FN'-(4-vinylbenzy1)- 15 éthylènediamine, le triéthoxy-3-(2-imidazolin-1-yl)propylsilane, la 143-(triméthoxysily1)- propyllurée, la N-[3-(triméthoxysilyl)propyl]éthylènediamine, le [3-(diéthylamino)propyl]triméthoxysilane, le (3-glycidyloxypropyl)triméthoxysilane, le méthacrylate de 3-(triméthoxysilyl)propyle, le [2-(cyclohexényl)éthyl]triéthoxysilane, le dodécyltriéthoxysilane, l'hexadécyltriméthoxysilane, le (3-aminopropyl)triméthoxysilane, le (3-mercaptopropyI)- 20 triméthoxysilane, le (3-chloropropyl)triméthoxysilane, et autres, ainsi que les mélanges de deux ou plusieurs d'entre eux en toutes proportions. [0036] Parmi les agents de contrôle listés ci-dessus, on préfère tout particulièrement le N-phénylaminopropyltriméthoxysilane (SIP) et le chlorure de [3-(triméthoxysilyppropy1]- octadécyldirnéthylammonium (TPOAC). 25 [0037] On peut également utiliser des agents de contrôle de masse molaire plus élevée et par exemple les polymères silylés, éventuellement porteurs de fonction(s) silanol, tels que par exemple les poly(oxyèthylène)éther-alkyl-trialkoxysilanes et les polypropylèneoxyde-diamine-alkyl-triméthoxysilanes. [0038] En plus des agents de contrôle précités, il est possible d'ajouter, de manière 30 simultanée ou séquencée, un ou plusieurs additifs oligomères ou polymères, tels que par exemple ceux choisis parmi les PPDA (Polymer Poly-DiallyldimethylAmmonium), PVB (PolyVinyl Butyral), les polyéthylène glycol)-block-poly(propylène glycol)-blockpoly(éthylène glycol), et par exemple ceux connus commercialement sous le nom Pluronic® P123 commercialisés par BASF. 3025789 -8- [0039] La quantité d'agent(s) de contrôle utilisé(s) dans le procédé de la présente invention peut varier dans de grandes proportions et en général celle-ci est telle que le ratio molaire agent(s) de contrôle/A1203 de départ est compris entre 0,001 et 0,15, de préférence entre 0,001 et 0,12, bornes incluses. 5 [0040] Parmi les agents de contrôle de type organosilanes listés ci-dessus, ceux comportant au moins une fonction ammonium forment un sous-groupe d'agents de contrôle tout particulièrement adaptés au procédé de l'invention. [0041] Parmi les organosilanes qui ne comportent pas de fonction ammonium, on peut citer par exemple la N-[3-(triméthoxysilyl)propyl]aniline, le 3-[2-(2-aminoéthylamino)- 10 éthylamino]propyltriméthoxysilane, la N-[3-(triméthoxysilyl)propy1]-N'-(4-vinylbenzy1)- éthylènediamine, le triéthoxy-3-(2-imidazolin-1-yl)propylsilane, la 1-[3-(triméthoxysily1)- propyl]urée, la N-[3-(triméthoxysilyl)propyl]éthylènediamine, le [3-(diéthylamino)propy1]- triméthoxysilane, le (3-glycidyloxypropyl)triméthoxysilane, le méthacrylate de 3-(triméthoxysilyl)propyle, le [2-(cyclohexényl)éthyl]triéthoxysilane, le dodécyltriéthoxysilane, 15 l'hexadécyltriméthoxysilane, le (3-aminopropyl)triméthoxysilane, le (3-mercaptopropyl)tri- méthoxysilane, le (3-chloropropyl)triméthoxysilane, le N-phénylaminopropyltriméthoxysilane (SIP), l'aminopropyltriméthoxysilane (APTMS), l'isobutyltriéthoxysilane (IBTES), l'octadécyltriméthoxysilane (ODTMS), les polymères silylés, et autres, ainsi que les mélanges de deux ou plusieurs d'entre eux en toutes proportions. 20 [0042] Parmi les agents de contrôle listés ci-dessus, on préfère tout particulièrement le N-phénylaminopropyltriméthoxysilane (SIP). [0043] Dans le cas des agents de contrôle qui sont des organosilanes ne comportant pas de fonction ammonium et décrits ci-dessus, on préfère mettre en oeuvre un ratio molaire agent(s) de contrôle/A1203 de départ compris entre 0,01 et 0,15, de préférence 25 entre 0,01 et 0,12, bornes incluses. [0044] Parmi les agents de contrôle qui sont des organosilanes comportant au moins une fonction ammonium, on préfère utiliser ceux choisis parmi le chlorure de [3- (trirnéthoxysilyl)propyl]octadecyldiméthylammonium, le chlorure de [3-(triméthoxysily1)- propyl]hexadécyldiméthylammonium, le chlorure de [3-(triméthoxysilyl)propy1]- 30 dodécyldiméthylammonium, le chlorure de [3-(triméthoxysilyl)propyl]octylammonium, et autres, ainsi que les mélanges de deux ou plusieurs d'entre eux en toutes proportions. [0045] Parmi les agents de contrôle listés ci-dessus, on préfère tout particulièrement le chlorure de [3-(triméthoxysilyl)propyl]octadécyldiméthylammonium, ou TPOAC. 3025789 -9- [0046] Dans le cas des organosilanes comportant au moins une fonction ammonium, comme décrits ci-dessus, on préfère en outre mettre en oeuvre un ratio molaire agent(s) de contrôle/A1203 de départ compris entre 0,001 et 0,015, bornes incluses. [0047] L'addition du ou des agent(s) de contrôle est réalisée sous agitation, par exemple 5 comme indiqué précédemment à l'étape a), puis le mélange est soumis à une étape de maturation, préférentiellement sous agitation, toujours à la même température, par exemple à 25°C, sous agitation, pendant une durée variant de quelques minutes à plusieurs dizaines de minutes, typiquement pendant une heure. [0048] Après cette étape de maturation, le mélange réactionnel est engagé dans l'étape 10 d) de cristallisation, toujours sous agitation, mais plus lente, typiquement entre 20 tr.min-1 et 100 tr.min-1, par exemple à 50 tr.min-1, et en augmentant la température jusqu'à une valeur généralement comprise entre 60°C et 100°C, par exemple 75°C. La durée nécessaire à la cristallisation est généralement comprise entre quelques heures et plusieurs dizaines d'heures, avantageusement entre 8 heures et 48 heures. 15 [0049] À l'issue de l'étape de cristallisation les nanocristaux de zéolithe sont extraits du milieu réactionnel par filtration, puis lavés avec un ou des solvant(s) adapté(s), aqueux et/ou organique(s), mais de préférence aqueux et enfin séchés entre 50°C et 150°C, selon les techniques habituelles connues de l'homme du métier. [0050] La taille moyenne des nanocristaux et des agrégats peut notamment être 20 contrôlée en ajustant la quantité et la nature de l'agent de nucléation (gel de nucléation, ou cristaux par exemple de zéolithe, ou autres) et/ou de l'agent de contrôle. [0051] Les agrégats de nanocristaux séchés sont ensuite soumis à calcination, étape nécessaire pour obtenir un solide prêt à être utilisé dans les applications connues de l'homme du métier et qui mettent en oeuvre des zéolithes. La calcination notamment mise 25 en oeuvre pour éliminer l'agent de contrôle peut être effectuée selon toute méthode de calcination connue de l'homme du métier. Par exemple, et de manière non limitative, la calcination des nanocristaux de zéolithe comprenant l'agent de contrôle peut être effectuée sous balayage gazeux oxydant et/ou inerte, avec notamment des gaz tels que l'oxygène, l'azote, l'air, un air sec et/ou décarbonaté, un air appauvri en oxygène, 30 éventuellement sec et/ou décarbonaté, à une ou des températures supérieures à 150°C, typiquement comprises entre 180°C et 800°C, préférentiellement entre 200°C et 650°C, pendant quelques heures, par exemple entre 2 et 6 heures. La nature des gaz, les rampes de montée en température et les paliers successifs de températures, leurs durées seront adaptées en fonction de la nature de l'agent de contrôle. 3025789 - 10- [0052] On ne sortirait pas du cadre de l'invention en opérant un ou plusieurs échanges cationiques (par exemple avec des sel(s) de métaux alcalins ou alcalino-terreux), avant ou après l'étape de séchage et/ou de calcination (étape f)), selon les techniques classiques d'échanges cationiques. 5 [0053] Comme indiqué précédemment, le procédé de synthèse de l'invention est de mise en oeuvre aisée et il est réalisé dans un temps relativement court, et notamment dans un temps réduit d'un facteur d'au moins 4, par rapport aux procédés de synthèse connus de l'art antérieur qui sont très longs, et/ou qui sont réalisés en milieu très dilué, ce qui nécessite la manutention de très grands volumes de liquides. 10 [0054] Cette simplicité et cette rapidité de synthèse ne nuisent cependant pas à la qualité et aux propriétés des agrégats de nanocristaux de zéolithe(s) ainsi obtenus. En effet, grâce au procédé de l'invention, il est possible d'augmenter la sélectivité de la synthèse vers une structure d'agrégats de nanocristaux de zéolithe(s). [0055] En effet, avec les procédés de l'art antérieur, l'augmentation du volume 15 microporeux de la zéolithe et le maintien d'une pureté de phase élevée, avec typiquement moins de 5%, de préférence moins de 2% de phase polluante (phase zéolithique autre que la zéolithe FAU), ne s'obtiennent qu'au moyen de temps de cristallisation très longs et à des températures relativement basses ( 10 0,335 X pure (comparatif) SIP Exemple 2 Non 0,02 25 900 peu d'agrégats 0,326 X pure (comparatif) Exemple 3 2 `)/0 Gel Nucléation 0,04 53 400 1 0,343 X pure (invention) Exemple 3 bis 2 % Gel Nucléation 0,12 52 400 1,5 0,344 X pure (invention) TPOAC Exemple 4 2 % Gel Nucléation 0,01 65 300 2 0,351 X pure (invention) Exemple 5 2 % Gel Nucléation 0,02 85 650 2,5 0,339 X pure (comparatif) Exemple 6 1 % Micro cristaux 0,014 68 200 3,5 0,347 X pure (invention) 5 SIP = N-phénylaminopropyltriméthoxysilane TPOAC = chlorure de [3-(triméthoxysilyppropyl]octadécyldiméthylammonium VDB (cm3.g-1) = Volume de Dubinin-Raduskevitch exprimé en cm3.g-1, Diffract. = Analyse qualitative et quantitative par diffraction des rayons X permettant d'identifier les phases cristallines présentes dans le solide analysé X pure = zéolithe FAU X avec moins de 2% de phase polluante. 10 REVENDICATIONS1. Matériau zéolithique sous forme d'agrégats de nanocristaux de zéolithe(s) FAU présentant au moins les caractéristiques suivantes : - rapport atomique Si/AI compris entre 1 et 1,4, bornes incluses, - surface externe comprise entre 20 m2.g-1 et 80 m2.g-1, de préférence entre 30 m2.g-1 et 80 m2.g-1, - diamètre moyen en nombre des nanocristaux compris entre 50 nm et 500 nm, de préférence entre 50 nm et 400 nm, de préférence encore entre 100 nm et 400 nm, plus io préférentiellement entre 100 nm et 300 nm, bornes incluses, et - taille moyenne en nombre des agrégats comprise entre 0,2 pm et 10 pm, de préférence entre 0,3 pm et 10 pm, de préférence encore entre 0,5 pm et 8 pm. 2. Matériau zéolithique selon la revendication 1, dans lequel les nanocristaux de 15 zéolithe(s) sont des nanocristaux de zéolithe(s) de type FAU choisie(s) parmi les zéolithes X, MSX et LSX, de préférence de type FAU X. 3. Matériau zéolithique selon la revendication 1 ou la revendication 2, dans lequel les sites échangeables des zéolithes sont occupés par des ions choisis parmi hydronium, 20 lithium, sodium, potassium, calcium, baryum, et autres, de préférence encore parmi les ions lithium, sodium, potassium, calcium, et baryum. 4. Procédé de préparation des agrégats de nanocristaux de zéolithe(s) selon l'une quelconque des revendications 1 à 3, mettant en oeuvre à la fois un agent de contrôle et 25 une étape d'ensemencement avec un agent de nucléation, tel que gel, cristal, particule minérale, et autres. 5. Procédé selon la revendication 4, comprenant au moins les étapes suivantes : a) préparation d'un gel dit de croissance, par mélange d'une source de silice avec une 30 source d'alumine, à une température comprise entre 0°C et 60°C, b) ajout au gel de croissance de l'étape a) d'un agent de nucléation, à une température comprise entre 0°C et 60°C, c) ajout dans le milieu réactionnel d'au moins un agent de contrôle, d) réaction de cristallisation par augmentation de la température, 35 e) filtration et lavage des cristaux de zéolithe obtenue, et f) séchage et calcination. 3025789 - 22 - 6. Procédé selon l'une des revendications 4 ou 5, dans lequel le gel de croissance comprend un mélange homogène d'une source de silice, une source d'alumine, une base minérale forte, et de l'eau. 5 7. Procédé selon l'une des revendications 4 à 6, dans lequel l'agent de nucléation est choisi parmi un gel de nucléation, un cristal, une particule minérale, une argile, ainsi que leurs mélanges. 8. Procédé selon l'une des revendications 4 à 7, dans lequel la quantité d'agent(s) de contrôle utilisé(s) est telle que le ratio molaire agent(s) de contrôle/A1203 de départ est compris entre 0,001 et 0,15, de préférence entre 0,001 et 0,12, bornes incluses. 9. Procédé selon l'une des revendications 4 à 8, dans lequel l'agent de contrôle est choisi parmi les organosilanes. 10. Procédé selon l'une des revendications 4 à 9, dans lequel l'agent de contrôle est choisi parmi le N-phénylaminopropyltriméthoxysilane (SIP), l'aminopropyltriméthoxysilane (APTMS), l'isobutyltriéthoxysilane (I BTES), l'octadécyltriméthoxysilane (ODTMS), les polymères silylés, le chlorure de [3-(triméthoxysilyl)propyl]octadécyldiméthylammonium (TPOAC), ainsi que les mélanges de deux ou plusieurs d'entre eux en toutes proportions, et de préférence parmi le SIP et le TPOAC. 11. Aggloméré zéolithique comprenant au moins un matériau zéolithique sous forme d'agrégats de nanocristaux de zéolithe(s) FAU selon l'une quelconque des revendications 1 à 3 et au moins un liant, la teneur en liant étant inférieure ou égale à 30%, de préférence inférieure ou égale à 20%, et avantageusement inférieure ou égale à 15%. 12. Utilisation d'un matériau selon l'une quelconque des revendications 1 à 3 ou d'un aggloméré selon la revendication 11, en tant qu'adsorbant, en particulier pour les opérations de séparations en phase gazeuse ou en phase liquide, et tout particulièrement dans les procédés de séparation des flux gazeux ou liquides, les procédés d'adsorption modulés en pression en phase gazeuse, les procédés d'adsorption modulés en température en phase gazeuse ou liquide, les procédés d'adsorption en lit fixe sans régénération, les procédés de séparation en lits mobiles simulés.